(57)【要約】負極活物質の劣化が抑制されサイクル特性に優れ、特に、高温環境下での使用に対し長寿命のリチウム二次電池や、これに用いるリチウム二次電池用電解液を提供する。充放電に伴いリチウムを吸蔵放出する正極及び負極を浸漬する電解液を有し、負極がケイ素系負極活物質を含むリチウム二次電池であって、電解液が、式（１）【化１】2013122145.tif 000011（式中、Ａ１はホウ素原子、窒素原子、又は、６員環を示し、Ｒ１〜Ｒ３は、独立して直接結合、又は炭素数１〜６のアルキレン基を示し、該アルキレン基は不飽和二重結合、不飽和三重結合、エーテル基又は置換基を有していてもよく、Ｒ４〜Ｒ６は、独立してビニル基又はエチニル基を示す。）で表される不飽和化合物を含む。
2013122145.tif 000002
【特許請求の範囲】
【請求項１】
充放電に伴いリチウムを吸蔵放出する正極及び負極を浸漬する電解液を有し、負極がケイ素系負極活物質を含むリチウム二次電池であって、
電解液が、式（１）
【化１】
2013122145.tif 000009
（式中、Ａ１はホウ素原子、窒素原子、又は、６員環を示し、Ｒ１〜Ｒ３は、独立して直接結合、又は炭素数１〜６のアルキレン基を示し、該アルキレン基は不飽和二重結合、不飽和三重結合、オキシ基又は置換基を有していてもよく、Ｒ４〜Ｒ６は、独立してビニル基又はエチニル基を示す。）で表される不飽和化合物を含むことを特徴とするリチウム二次電池。
【請求項２】
式（１）中、Ｒ１〜Ｒ３が同一であることを特徴とする請求項１記載のリチウム二次電池。
【請求項３】
式（１）中、Ｒ４〜Ｒ６が同一であることを特徴とする請求項１又は２に記載のリチウム二次電池。
【請求項４】
式（１）中、Ｒ４〜Ｒ６がエチニル基であることを特徴とする請求項３に記載のリチウム二次電池。
【請求項５】
電解液が、炭酸エステル及びエーテル化合物から選ばれる何れか１種以上を含むことを特徴とする請求項１から４の何れかに記載のリチウム二次電池。
【請求項６】
負極が、粒子状のケイ素系負極活物質を含む負極活物質層を有し、充放電に伴い粒子状のケイ素系負極活物質に前記不飽和化合物の重合体を含む被膜が形成されることを特徴とする請求項１から５の何れかに記載のリチウム二次電池。
【請求項７】
充放電に伴いリチウムを吸蔵放出する正極及び負極を浸漬するリチウム二次電池用電解液であって、
式（１）
【化２】
2013122145.tif 000010
（式中、Ａ１はホウ素原子、窒素原子、又は、６員環を示し、Ｒ１〜Ｒ３は、独立して直接結合、又は炭素数１〜６のアルキレン基を示し、該アルキレン基は不飽和二重結合、不飽和三重結合、オキシ基又は置換基を有していてもよく、Ｒ４〜Ｒ６は、独立してビニル基又はエチニル基を示す。）で表される不飽和化合物を含むことを特徴とするリチウム二次電池用電解液。
【請求項８】
式（１）中、Ｒ１〜Ｒ３が同一であることを特徴とする請求項７記載のリチウム二次電池用電解液。
【請求項９】
式（１）中、Ｒ４〜Ｒ６が同一であることを特徴とする請求項７又は８に記載のリチウム二次電池用電解液。
【請求項１０】
式（１）中、Ｒ４〜Ｒ６がエチニル基であることを特徴とする請求項９に記載のリチウム二次電池用電解液。
【請求項１１】
炭酸エステル及びエーテル化合物から選ばれる何れか１種以上を含むことを特徴とする請求項７から１０の何れかに記載のリチウム二次電池用電解液。
【発明の詳細な説明】
【技術分野】
【０００１】
本発明は、高容量で、特に、高温環境下での使用に対するサイクル特性に優れ、長寿命なリチウム二次電池や、これに用いるリチウム二次電池用電解液に関する。
【背景技術】
【０００２】
リチウム二次電池は、携帯型電子機器やパソコン等に広く利用され、小型化、軽量化が求められる一方において、高機能電子機器や電気自動車等に利用可能な高エネルギー密度で、充放電に伴う劣化を抑制し、サイクル特性に優れ、長寿命であることが求められている。リチウム二次電池は、正極集電体上に形成された正極活物質を含有する正極活物質層と、負極集電体上に形成された負極活物質を含有する負極活物質層とが、セパレーターを介して対向して配置され、これらが電解液に浸漬されて外装体に収納された構造を有し、電極活物質がリチウムイオンを可逆的に収蔵、放出することにより、充放電サイクルが行われる。【０００３】
この種の負極活物質として、高エネルギー密度、低コスト、安全性の観点から、炭素系材料に代わり、ケイ素やケイ素酸化物、リチウムと合金を形成するスズ等の金属や、金属酸化物が用いられている。しかしながら、ケイ素を含む負極活物質は、充放電に伴う体積の膨張収縮が大きく、反復される充放電に伴い負極活物質層から微粉となって脱落し、電池の容量の低下が生じる。特に、４５℃以上の高温環境で使用すると、電池の容量の低下が大きく、劣化が顕著になる傾向にある。【０００４】
このようなリチウムの吸蔵放出に伴う体積膨張収縮率が大きいケイ素系負極活物質の充放電に伴う劣化を抑制するため、負極活物質層上に被膜を形成し、負極活物質層からの負極活物質の脱落を抑制することが行われている。しかしながら、使用に伴うサイクル特性の劣化を充分に抑制することができる均一な厚さの安定した被膜をケイ素系負極活物質に形成することは困難である。【０００５】
一方、リチウム二次電池の充放電サイクル特性の向上を図るため、使用する電解液に特定の物質を添加することにより、サイクル特性の向上を図ることが行われている。具体的には、グラファイト等の結晶性の高い結晶性炭素材料を活物質とし高分子カルボン酸化物を結着剤として製造された負極を使用した非水電解液二次電池において、有機溶媒と、電解質塩と、特定の不飽和リン酸エステルを含有する電解液を用いたもの（特許文献１、２）、非晶質酸化物を含む負極を含む非水電解液二次電池において、非水電解液が特定の縮合環等、芳香族化合物を含むもの（特許文献３）等が報告されている。また、上述のようにリチウムの吸蔵放出に伴う体積膨張収縮率が大きいケイ素系負極活物質に適用可能な方法として、集電体上に活物質薄膜を堆積して形成した負極を有するリチウム二次電池において、リン酸エステル化合物、亜リン酸エステル、及びホウ酸エステルの少なくとも１種を含む非電解質を含む物（特許文献４）が報告されている。【０００６】
しかしながら、エネルギー密度の高い電池を実現するためには、ケイ素系負極活物質を含む電極の厚みを厚くする必要があり、そのような電極を利用する場合においても、充放電に伴う体積変化に追従できる柔軟性を有し、均一で安定した被膜を形成し、充放電に伴う負極活物質の劣化を抑制し、特に、高温環境下での使用に対し、サイクル特性の向上、長寿命化を図ることができるリチウム二次電池が要請されている。
【先行技術文献】
【特許文献】
【０００７】
【特許文献１】特開２０１１−１２４０３９
【特許文献２】特開２０１１−７７０２９
【特許文献３】特開平９−３３０７３９
【特許文献４】特開２００２−３１９４３１
【発明の概要】
【発明が解決しようとする課題】
【０００８】
本発明の課題は、リチウムの吸蔵放出に伴う体積膨張収縮率が大きいケイ素系負極活物質に、その充放電に伴う体積変化に追従できる柔軟性を有し、均一な厚さの安定した被膜を形成し、充放電に伴う負極活物質の劣化を抑制することができ、特に、高温環境下での使用に対し、サイクル特性の向上を図り、長寿命化を図ることができるリチウム二次電池を提供することにある。また、本発明の課題は、負極活物質上に柔軟で均一な厚さの安定した被膜を形成し、充放電に伴う負極活物質の劣化を抑制することができ、特に、高温環境下での使用に対し、サイクル特性の向上を図り、長寿命化を図ることができるリチウム二次電池用電解液を提供することにある。
【課題を解決するための手段】
【０００９】
本発明者らは、ケイ素系負極活性物質に、充放電に伴う体積変化に追従可能な柔軟で安定した被膜を形成することができる物質として、ホウ素原子、窒素原子あるいは６員環を中心として、これから三方向に伸びる分枝の末端に不飽和結合を有する不飽和化合物を電解液に添加することにより、これらが充放電に伴い重合し、ケイ素系負極活物質上に均一の厚さの被膜を形成できることの知見を得、かかる知見に基づき、本発明を完成させた。【００１０】
即ち、本発明は、充放電に伴いリチウムを吸蔵放出する正極及び負極を浸漬する電解液を有し、負極がケイ素系負極活物質を含むリチウム二次電池であって、
電解液が、式（１）【００１１】
【化１】
2013122145.tif 000003
【００１２】
（式中、Ａ１はホウ素原子、窒素原子、又は、６員環を示し、Ｒ１〜Ｒ３は、独立して直接結合、又は炭素数１〜６のアルキレン基を示し、該アルキレン基は不飽和二重結合、不飽和三重結合、オキシ基又は置換基を有していてもよく、Ｒ４〜Ｒ６は、独立してビニル基又はエチニル基を示す。）で表される不飽和化合物を含むことを特徴とするリチウム二次電池に関する。【００１３】
また、本発明は、充放電に伴いリチウムを吸蔵放出する正極及び負極を浸漬するリチウム二次電池用電解液であって、式（１）【００１４】
【化２】
2013122145.tif 000004
【００１５】
（式中、Ａ１はホウ素原子、窒素原子、又は、６員環を示し、Ｒ１〜Ｒ３は、独立して直接結合、又は炭素数１〜６のアルキレン基を示し、該アルキレン基は不飽和二重結合、不飽和三重結合、オキシ基又は置換基を有していてもよく、Ｒ４〜Ｒ６は、独立してビニル基又はエチニル基を示す。）で表される不飽和化合物を含むことを特徴とするリチウム二次電池用電解液に関する。
【発明の効果】
【００１６】
本発明のリチウム二次電池は、リチウムの吸蔵放出に伴う体積膨張収縮率が大きいケイ素系負極活物質に、その充放電に伴う体積変化に追従できる柔軟で均一な厚さの被膜を形成することができ、充放電に伴う負極活物質の劣化を抑制し、特に、高温環境下での使用に対し、サイクル特性の向上を図り、長寿命化を図ることができる。また、本発明のリチウム二次電池用電解液は、負極活物質上に柔軟で均一な厚さの安定した被膜を形成し、充放電に伴う負極活物質の劣化を抑制し、特に、高温環境下での電池の使用に対し、サイクル特性の向上を図り、長寿命化を図ることができる。
【図面の簡単な説明】
【００１７】
【図１】本発明のリチウム二次電池の一例の構成を示す構成図である。
【符号の説明】
【００１８】
１  負極活物質層
２  負極集電体
３  負極
４  正極活物質層
５  正極集電体
６  正極
７  セパレーター
８  外装体
１１  リチウム二次電池
【発明を実施するための形態】
【００１９】
本発明のリチウム二次電池は、正極及び負極と、これらを浸漬する電解液とを有する。
【００２０】
［負極］
負極は、充放電に伴いリチウムイオンを可逆的に吸蔵、放出可能なケイ素系負極活物質を含み、負極活物質が負極結着剤により一体化された負極活物質層として集電体上に積層された構造を有する。
【００２１】
負極活物質は、ケイ素系負極活物質を含むものであればいずれであってもよく、ケイ素系負極活物質としては、ケイ素や、酸化ケイ素（ＳｉＯｘ：０＜ｘ≦２）を挙げることができる。これらの何れか一方を含むものであればよいが、これらの双方を含むことが好ましい。これらは、負極活物質としてリチウムイオンの充放電の電位が異なり、具体的には、ケイ素は酸化ケイ素よりリチウムイオンの充放電の電位が低く、これらを含有する負極活物質層において、放電時の電圧の変化に伴い徐々にリチウムイオンを放出することができ、特定の電位で一時にリチウムイオンが放出されることによる負極活物質層の急激な体積収縮を抑制することができる。酸化ケイ素は電解液との反応が生じにくく、安定して存在することができる。具体的には、ＳｉＯ、ＳｉＯ２等を挙げることができる。
【００２２】
負極活物質中、ケイ素の含有量は、１００質量％でもよく、負極活物質に酸化ケイ素が含まれる場合は、０質量％でもよいが、５質量％以上、９５質量％以下であることが好ましく、より好ましくは、１０質量％以上、９０質量％以下であり、更に好ましくは、２０質量％以上、５０質量％以下である。また、負極活物質中の酸化ケイ素の含有量は、１００質量％でもよく、負極活物質にケイ素が含まれる場合は、０質量％でもよいが、５質量％以上、９０質量％以下であることが好ましく、より好ましくは、４０質量％以上、８０質量％以下であり、更に好ましくは、５０質量％以上、７０質量％以下である。
【００２３】
また、負極活物質として、ケイ素以外の金属や、金属酸化物を含んでいてもよい。ケイ素以外の金属としては、リチウムと合金を形成することができる金属であって、放電時にリチウム合金からリチウムイオンを放出し、充電時にリチウム合金を形成することができる金属を挙げることができる。かかる金属として、具体的には、アルミニウム、鉛、スズ、インジウム、ビスマス、銀、バリウム、カルシウム、水銀、パラジウム、白金、テルル、亜鉛、ランタンを挙げることができる。これらは１種又は２種以上を選択することができる。これらのうち、スズが好ましい。
【００２４】
負極活物質としての金属酸化物は、具体的には、酸化アルミニウム、酸化スズ、酸化インジウム、酸化亜鉛、酸化リチウムを挙げることができ、これらは１種又は２種以上を組み合わせて用いることができる。これらの金属酸化物は、上記金属と共に用いられることが好ましく、特に、金属酸化物に含まれる金属と同じ金属と共に、用いられることが、充放電時に異なる電位でリチウムイオンの吸蔵放出が行われ、負極活物質層の急激な体積変化を抑制できることから、好ましく、上記スズと共に酸化スズを用いることが好ましい。
【００２５】
これらの酸化ケイ素や、金属酸化物は、その少なくとも一部が非晶質であることが好ましい。酸化ケイ素や金属酸化物が非晶質であることにより、負極活物質層の微粉化を抑制すると共に、電解液との反応を抑制することができる。非晶質酸化ケイ素や金属酸化物を有する負極活物質層においては、結晶構造に含まれる欠陥や結晶粒界等の不均一性に起因する要素が減少し、不均一な体積変化が抑制されると考えられる。
【００２６】
酸化ケイ素や金属酸化物が非晶質であることは、Ｘ線回折測定により、結晶構造を有する場合に観察される結晶構造固有のピークがブロードとなることから、確認することができる。
【００２７】
負極活物質として、このような非晶質の酸化ケイ素や金属酸化物中に、ケイ素や上記金属が分散されたものであることが好ましい。特にケイ素は、充放電に伴う体積変化が大きく、非晶質の酸化ケイ素中に分散されて含有されることにより、充放電に伴う不均一な体積変化が抑制され、負極活物質層や電解液の劣化を抑制することができる。酸化ケイ素や金属酸化物中のケイ素や金属の分散状態は、透過型電子顕微鏡によるＴＥＭ観察によりサンプルの断面を観察し、エネルギー分散型Ｘ線分光法（ＥＤＸ測定）により、マトリックス中の分散粒子が酸素を含まないことの測定結果を得ることにより、確認することができる。
【００２８】
非晶質酸化ケイ素中に分散されるケイ素の平均粒子径は、数ナノメートル〜数百ナノメートルを挙げることができる。
【００２９】
粒子径については、透過型電子顕微鏡（ＴＥＭ）観察により測定した１００粒子についての平均値を採用することができる。以下の、粒子の平均粒子径についても同様の方法を採用することができる。
【００３０】
また、負極活物質として、炭素材料を含むことが好ましい。炭素材料としては、黒鉛、非晶質炭素、ダイヤモンド状炭素、カーボンナノチューブ等を挙げることができる。結晶性の高い黒鉛は電気伝導性が高く、負極活物質層の集電性の向上を図ることができ、結晶性の低い非晶質炭素は、充放電に伴う負極活物質層の劣化を抑制することができる。負極活物質中の炭素材料の含有量は、２質量％以上、５０質量％以下であることが好ましく、より好ましくは、２質量％以上、３０質量％以下である。
【００３１】
上記ケイ素や酸化ケイ素、金属、金属酸化物、炭素材料は粒子状であることが、負極活物質の充放電に伴う劣化を抑制できるため、好ましい。粒子状の負極活物質としては、充放電に伴う体積変化の大きいもの程、小径とすることが、これらの粒子の体積変化による負極活物質層の体積変化を抑制することができるため、好ましい。具体的には、酸化ケイ素の平均粒子径は炭素材料の平均粒子径より小さく、例えば、酸化ケイ素の平均粒子径が炭素材料の平均粒子径の１／２以下であることが好ましい。ケイ素の均粒子径は、酸化ケイ素の平均粒子径より小さく、例えば、ケイ素の平均粒子径が酸化ケイ素の平均粒子径の１／２以下であることが好ましい。平均粒子径をこのような範囲に制御すれば、充放電による体積変化が大きい粒子が小径となり、負極活物質層の体積変化の緩和効果が大きく、エネルギー密度、サイクル寿命と効率のバランスに優れた二次電池を得ることができる。ケイ素の平均粒子径としては、具体的には、例えば２０μｍ以下であることが、集電体との接触を担保し得ることから好ましく、より好ましくは１５μｍ以下である。
【００３２】
また、導電性の低下を抑制し充放電サイクルによる負極活物質の劣化を抑制する観点から、ケイ素のクラスターの周囲に非晶質酸化ケイ素が存在し、その表面を炭素が被覆した粒子状であってもよい。ケイ素系材料の粒子の表面を被覆する炭素被膜の厚さとしては、０．１〜５μｍであることが充放電に伴う負極活物質の劣化を抑制すると共に導電性を高めることができることから、好ましい。炭素被膜の厚さの測定は、透過型電子顕微鏡（ＴＥＭ）観察により測定し、１００粒子についての測定値の平均値を採用することができる。
【００３３】
上記非晶質の酸化ケイ素中にケイ素や金属が分散した炭素被膜を有する負極活物質の製造方法としては、特開２００４−４７４０４記載の方法を挙げることができる。具体的には、メタンガス等の有機物ガス雰囲気中で酸化ケイ素や金属酸化物をＣＶＤ処理することにより、ケイ素や金属のナノクラスターの周囲に非晶質の酸化ケイ素や金属酸化物を形成し、その周囲に炭素被膜を形成することができる。また、酸化ケイ素や金属酸化物と、ケイ素や金属と、炭素材料とをメカニカルミリングで混合する方法を挙げることができる。このような炭素被膜を有する負極活物質の平均粒子径としては、１〜２０μｍ程度を挙げることができる。
【００３４】
上記負極活物質を結着する負極結着剤としては、例えば、ポリフッ化ビニリデン（ＰＶｄＦ）、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド等を挙げることができる。これらは1種を単独で又は２種以上を組み合わせて使用することができる。これらの中、結着力の観点から、ポリイミド、ポリアミドイミドを含むことが好ましい。使用する負極用結着剤の量は、トレードオフの関係にある「十分な結着力」と「高エネルギー化」の観点から、負極活物質１００質量部に対して、５〜２５質量部であることが好ましい。
【００３５】
負極活物質が負極結着剤により一体とされた負極活物質層を支持する集電体は、負極活物質層と外部端子との導通を可能とする導電性を有するものであればよく、電気化学的安定性から、アルミニウム、ニッケル、銅、銀、又は、これらの合金が好ましい。その形状としては、箔、平板状、メッシュ状が挙げられる。集電体の厚さとしては５〜３０μｍ程度を挙げることができる。
【００３６】
上記負極は、集電体上に、負極活物質と負極結着剤とを含む負極活物質層用材料を用いて作製することができる。負極活物質層の作製方法として、ドクターブレード法、ダイコーター法等の塗工法、ＣＶＤ法、スパッタリング法等を採用することができる。予め負極活物質層を形成した後に、蒸着、スパッタ等の方法でアルミニウム、ニッケルまたはそれらの合金の薄膜を形成して、負極集電体としてもよい。負極活物質層の厚さとしては１０〜２００μｍ程度を挙げることができる。
【００３７】
［正極］
正極は、充放電に伴いリチウムイオンを可逆的に吸蔵、放出可能な正極活物質を含み、正極活物質が正極結着剤により一体化された正極活物質層として集電体上に積層された構造を有する。
【００３８】
正極活物質は、充電時にリチウムイオンを電解液中へ放出し、放電時に電解液中からリチウムを吸蔵するものであり、ＬｉＭｎＯ２、ＬｉｘＭｎ２Ｏ４（０＜ｘ＜２）等の層状構造を持つマンガン酸リチウム、又はスピネル構造を有するマンガン酸リチウム；ＬｉＣｏＯ２、ＬｉＮｉＯ２、又はこれらの遷移金属の一部を他の金属で置き換えたもの；ＬｉＮｉ１／３Ｃｏ１／３Ｍｎ１／３Ｏ２等の特定の遷移金属が半数を超えないリチウム遷移金属酸化物；これらのリチウム遷移金属酸化物において化学量論組成よりもＬｉを過剰にしたもの等が挙げられる。特に、ＬｉαＮｉβＣｏγＡｌδＯ２（１≦α≦１．２、β＋γ＋δ＝１、β≧０．７、γ≦０．２）又はＬｉαＮｉβＣｏγＭｎδＯ２（１≦α≦１．２、β＋γ＋δ＝１、β≧０．６、γ≦０．２）が好ましい。正極活物質は、１種を単独で、又は２種以上を組み合わせて使用することができる。
【００３９】
上記正極活物質を結着して一体化する正極結着剤としては、具体的には、上記負極結着剤と同様のものを用いることができる。正極結着剤としては、汎用性、低コストの観点から、ポリフッ化ビニリデンが好ましい。使用する正極結着剤の量は、正極活物質１００質量部に対して、２〜１０質量部であることが好ましい。正極結着剤の含有量が２質量部以上であれば、活物質同士あるいは活物質と集電体との密着性が向上し、良好なサイクル特性を有し、１０質量部以下であれば、活物質比率が向上し、正極容量を向上させることができる。
【００４０】
上記正極活物質層には、正極活物質のインピーダンスを低下させる目的で、導電補助材を添加してもよい。導電補助材としては、グラファイト、カーボンブラック、アセチレンブラック等の炭素質微粒子を用いることができる。
【００４１】
正極活物質が正極結着剤により一体とされた正極活物質層を支持する集電体は、正極活物質層と外部端子との導通を可能とする導電性を有するものであればよく、具体的には、上記負極に用いる集電体と同様のものを挙げることができる。
【００４２】
上記正極は、集電体上に、正極活物質と正極結着剤とを含む正極活物質層用材料を用いて作製することができる。正極活物質層の作製方法には、負極活物質層の作製方法と同様の方法を適用することができる。
【００４３】
［電解液］
電解液は、充放電時に正極負極においてリチウムの吸蔵放出を可能とするため、正極と負極を漬浸してリチウムイオンを溶解可能な非水系の有機溶媒に、電解質を溶解したものである。
【００４４】
上記電解液の溶媒は、電池の動作電位において安定であり、電池の使用環境において、電極を漬浸できるように低粘度であることが好ましい。かかる溶媒としては、具体的には、プロピレンカーボネート（ＰＣ）、エチレンカーボネート（ＥＣ）、ブチレンカーボネート（ＢＣ）、ビニレンカーボネート（ＶＣ）等の環状炭酸エステル類；ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状炭酸エステル；プロピレンカーボネート誘導体；ギ酸メチル、酢酸メチル、プロピオン酸エチル等の脂肪族カルボン酸エステル；などの非プロトン性有機溶媒を挙げることができる。これらは１種を単独で、又は２種以上を組み合わせて使用することができる。これらの中、エチレンカーボネート（ＥＣ）、プロピレンカーボネート（ＰＣ）、ブチレンカーボネート（ＢＣ）、ビニレンカーボネート（ＶＣ）、ジメチルカーボネート（ＤＭＣ）、ジエチルカーボネート（ＤＥＣ）、エチルメチルカーボネート（ＭＥＣ）、ジプロピルカーボネート（ＤＰＣ）等の環状又は鎖状炭酸エステルが好ましい。
【００４５】
上記溶媒は、更に、フッ素化エーテル化合物を含むことが好ましい。フッ素化エーテル化合物は、ケイ素と親和性が高く、サイクル特性（特に容量維持率）を向上させる。フッ素化エーテル化合物は、フッ素化鎖状エーテル化合物でも、フッ素化環状エーテル化合物でもよい。これらは、鎖状エーテル化合物や環状エーテル化合物の一部の水素をフッ素で置換して得ることができる。
【００４６】
上記鎖状エーテル化合物としては、ジメチルエーテル、メチルエチルエーテル、ジエチルエーテル、メチルプロピルエーテル、エチルプロピルエーテル、ジプロピルエーテル、メチルブチルエーテル、エチルブチルエーテル、プロピルブチルエーテル、ジブチルエーテル、メチルペンチルエーテル、エチルペンチルエーテル、プロピルペンチルエーテル、ブチルペンチルエーテル、ジペンチルエーテル等の鎖状モノエーテル化合物；１，２−ジメトキシエタン（ＤＭＥ）、１，２−ジエトキシエタン（ＤＥＥ）、エトキシメトキシエタン（ＥＭＥ）、１，２−ジプロポキシエタン、プロポキシエトキシエタン、プロポキシメトキシエタン、１，２−ジブトキシエタン、ブトキシプロポキシエタン、ブトキシエトキシエタン、ブトキシメトキシエタン、１，２−ジペントキシエタン、ペントキシブトキシエタン、ペントキシプロポキシエタン、ペントキシエトキシエタン、ペントキシメトキシエタン等の鎖状ジエーテル化合物を挙げることができる。
【００４７】
環状エーテル化合物としては、エチレンオキシド、プロピレンオキシド、オキセタン、テトラヒドロフラン、２−メチルテトラヒドロフラン、３−メチルテトラヒドロフラン、テトラヒドロピラン、２−メチルテトラヒドロピラン、３−メチルテトラヒドロピラン、４−メチルテトラヒドロピラン等の環状モノエーテル化合物；１，３−ジオキソラン、２−メチル−１，３−ジオキソラン、４−メチル−１，３−ジオキソラン、１，４−ジオキサン、２−メチル−１，４−ジオキサン、１，３−ジオキサン、２−メチル−１，３−ジオキサン、４−メチル−１，３−ジオキサン、５−メチル−１，３−ジオキサン、２，４−ジメチル−１，３−ジオキサン、４−エチル−１，３−ジオキサン等の環状ジエーテル化合物を挙げることができる。
【００４８】
これらの中、安定性が良好なフッ素化鎖状エーテル化合物が更に好ましい。フッ素化鎖状エーテル化合物としては、
Ｈ−（ＣＸ１Ｘ２−ＣＸ３Ｘ４）ｎ−ＣＨ２Ｏ−ＣＸ５Ｘ６−ＣＸ７Ｘ８−Ｈ
で表されるものが好ましい。式中、ｎは１、２、３又は４を示し、Ｘ１〜Ｘ８は独立してフッ素原子又は水素原子を示す。但し、Ｘ１〜Ｘ４の少なくとも１つはフッ素原子を示し、Ｘ５〜Ｘ８の少なくとも１つはフッ素原子を示す。
【００４９】
また、上記化合物に結合しているフッ素原子と水素原子の原子比（フッ素原子の総数）／（水素原子の総数）が１以上の化合物が好ましく、
Ｈ−（ＣＦ２−ＣＦ２）ｎ−ＣＨ２Ｏ−ＣＦ２−ＣＦ２−Ｈ
で表されるものがより好ましい。式中、ｎは１又は２であることがより好ましい。  
【００５０】
電解液に含まれる電解質としては、リチウム塩が好ましい。リチウム塩としては、具体的に、ＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣ４Ｆ９ＳＯ３、Ｌｉ（ＣＦ３ＳＯ２）３、ＬｉＮ（ＣＦ３ＳＯ２）２等を挙げることができる。
【００５１】
電解液中の電解質の濃度としては、０．０１ｍｏｌ／Ｌ以上、３ｍｏｌ／Ｌ以下であることが好ましく、より好ましくは、０．５ｍｏｌ／Ｌ以上、１．５ｍｏｌ／Ｌ以下である。電解質濃度がこの範囲であると、安全性の向上を図ることができ、信頼性が高く、環境負荷の軽減に寄与する電池を得ることができる。
【００５２】
上記電解液は、式（１）で表される末端不飽和化合物（以下、末端不飽和化合物ともいう。）を含む。
【００５３】
【化３】
2013122145.tif 000005
【００５４】
この末端不飽和化合物は、電池の充放電に伴い負極活物質表面で不飽和結合がラジカルとなって、重合反応が進行して生成される重合体が、負極活物質を被覆し、重合体からなる均一な厚さの被膜を形成する。この重合体被膜は、リチウムイオンを透過させ、電解液の透過を阻害することから、負極活物質と電解液との反応を抑制し、反復される充放電による電池の容量の低下を抑制することができる。
【００５５】
式（１）中、Ａ１はホウ素原子、窒素原子、又は、６員環を示す。６員環としては、ベンゼン環、シクロヘキシル基、複素環等であってもよいが、ベンゼン環を好ましいものとして挙げることができる。
【００５６】
Ｒ１〜Ｒ３は、独立して直接結合、又は炭素数１〜６のアルキレン基を示し、該アルキレン基は不飽和二重結合、不飽和三重結合、オキシ基又は置換基を有していてもよい。Ｒ４〜Ｒ６は、独立してビニル基又はエチニル基を示す。これらの中、特にエチニル基を有する末端不飽和化合物は充放電により負極活物質に均一な厚さの被膜を形成することができることから、好ましい。
【００５７】
式（１）で表される末端不飽和化合物としては、具体的には、１，３，５−トリエチニルベンゼン、１，３，５−トリビニルベンゼン、１，３，５−トリプロパルギルベンゼン、１，３，５−トリアリルベンゼン、トリエチニルアミン、トリビニルアミン、トリプロパルギルベンゼン、トリアリルアミン、ホウ酸トリエチニル、ホウ酸トリビニル、ホウ酸トリプロパルギルアミン、ホウ酸トリアリル等を挙げることができる。
【００５８】
電解液中の末端不飽和化合物の含有量は、負極活物質上に適切な厚さの被膜が形成される含有量を適宜選択することが好ましい。電解液中に含まれる末端不飽和化合物は、電池の初期の充放電及びそれに続く比較的早期の充放電において重合、あるいは、分解する。このため、電解液中に含まれる末端不飽和化合物量が過多であると、場合によっては充放電サイクルの早い段階において、末端不飽和化合物が重合、あるいは分解され、過剰な分解生成物が電極に付着することなどが起こり、その後の充放電サイクルにおけるリチウムイオンの吸蔵放出を阻害し、却って電池の放電容量を減少させ、あるいは、レート特性を悪化させることがある。末端不飽和化合物により形成される被膜のイオン導電性は、その中心に配置される式（１）におけるＡ１の極性により異なり、Ａ１がベンゼン環等の極性が低い置換基であれば、電解液中の末端不飽和化合物の含有量は比較的低いことが好ましく、また、Ａ１がリチウムイオンを配位させやすい窒素原子の場合、末端不飽和化合物の含有量は比較的高い濃度とすることができる。電解液中の末端不飽和化合物の濃度は、具体的には、Ａ１がベンゼン環の場合、例えば０．０５〜１質量％程度とすることができ、Ａ１が窒素原子の場合、例えば、０．５〜５．０質量％程度とすることができる。
【００５９】
また、電解液中の末端不飽和化合物の含有量の上限は、充電終了時の電極間のインピーダンス（電荷移動抵抗）によって規定することもできる。具体的には、電解液中の末端不飽和化合物の含有量は、末端不飽和化合物を添加した場合の上記充電終了時の電極間のインピーダンスが、未添加の場合の概ね１０倍未満となる量であることが、レート特性あるいは充放電特性を低下させないことから好ましい。
【００６０】
上記末端不飽和化合物が電解液中に上記範囲で含有されることにより、負極活物質粒子に形成される被膜の厚さを１〜１００ｎｍとすることができる。被膜の厚さのより好ましい範囲は、５〜５０ｎｍ程度である。負極活物質上に形成される被膜の厚さは、電子顕微鏡による観察により測定することができる。
【００６１】
［セパレーター］
セパレーターは、正極及び負極の導通を抑制し、荷電体の透過を阻害せず、電解液に対して耐久性を有するものであれば、いずれであってもよい。セパレーターの材質としては、具体的には、ポリプロピレン、ポリエチレン等のポリオレフィン系微多孔膜、セルロース、ポリエチレンテレフタレート、ポリイミド、ポリフッ化ビニリデン等を採用することができる。これらは、多孔質フィルム、織物、不織布等として用いることができる。
【００６２】
［セル外装体］
外装体としては、上記正極及び負極、セパレーター、電解液を安定して保持可能な強度を有し、これらの物質に対して電気化学的に安定で、水密性を有するものが好ましい。外装体の材質としては、具体的には、例えば、ステンレス、ニッケルメッキを施した鉄、アルミニウム、シリカ、アルミナをコーティングしたラミネートフィルムを用いることができ、ラミネートフィルムに用いる樹脂としては、ポリエチレン、ポリプロピレン、ポリエチレンテレフタレート等を用いることができる。これらは、１層又は２層以上の構造体であってもよい。
【００６３】
［二次電池］
上記二次電池の形状は、上記円筒型、扁平捲回角型、積層角型、コイン型、扁平捲回ラミネート型、又は積層ラミネート型のいずれでもよい。
【００６４】
上記二次電池の一例として、図１に示す積層ラミネート型二次電池１１を挙げることができる。この積層ラミネート型二次電池は、銅箔等の金属からなる負極集電体２上に設けられた負極活物質層１を有する負極３と、アルミニウム箔等の金属からなる正極集電体５上に設けられた正極活物質層４を有する正極６とが、これらの接触を回避するポリプロピレン微多孔質膜からなるセパレーター７を介して対向配置され、これらがラミネート外装体８内に収納されている。ラミネート外装体内部には電解液が充填され、負極活物質層１と、正極活物質層４は電解液に浸漬され、活物質層が形成されていない部分の負極集電体に電気的に接続された負極端子９と、活物質層が形成されていない部分の正極集電体に電気的に接続された正極端子１０とがラミネート外装体の外部へ引き出され、充放電時に、外部電源や、使用機器に接続されるようになっている。
【実施例】
【００６５】
以下に、本発明のリチウム二次電池を詳細に説明する。【００６６】
［実施例１］
［リチウム二次電池の作製］
負極活物質として、ケイ素が非晶質酸化ケイ素（ＳｉＯｘ、０＜ｘ≦２）中に分散したケイ素系粒子表面に炭素被覆が形成されたケイ素系負極活物質を得た。ケイ素系負極活物質の、ケイ素、非晶質酸化ケイ素、炭素の質量比は２９：６１：１０であった。この負極活物質と、負極用結着剤としてのポリイミドの前駆体であるポリアミック酸とを、９０：１０の質量比で計量し、それらをｎ−メチルピロリドンと混合して、負極スラリーとした。負極スラリーを厚さ１０μｍの銅箔に塗布した後に乾燥し、さらに窒素雰囲気３００℃の熱処理を行い、負極を作製した。【００６７】
正極活物質としてのニッケル酸リチウム（ＬｉＮｉ０．８０Ｃｏ０．１５Ａｌ０．０５Ｏ２）と、導電補助材としてのカーボンブラックと、正極用結着剤としてのポリフッ化ビニリデンとを、９０：５：５の質量比で計量し、それらをｎ−メチルピロリドンと混合して、正極スラリーとした。正極スラリーを厚さ２０μｍのアルミ箔に塗布した後に乾燥し、さらにプレスして、正極を作製した。【００６８】
得られた正極の３層と負極の４層を、セパレーターとしてポリプロピレン多孔質フィルムを挟みつつ交互に重ねた。正極活物質に覆われていない各正極集電体の端部を溶接し、負極活物質に覆われていない各負極集電体の端部を溶接し、さらに正極集電体の溶接箇所にアルミニウム製の正極端子を溶接し、負極集電体の溶接箇所にニッケル製の負極端子を溶接して、平面的な積層構造を有する電極素子を得た。【００６９】
ＬｉＰＦ６を１モル／ｌの濃度で溶解したＥＣ／ＤＥＣ＝３０／７０（体積比）からなるカーボネート系非水電解液を９９．９質量部と、末端不飽和化合物として、式（２）で表されるトリエチニルベンゼン（化合物（Ａ））を０．１質量部（電解液中の含有率：０．１質量％）とを混合し電解液を得た。【００７０】
【化４】
2013122145.tif 000006
【００７１】
得られた電極素子を外装体としてのアルミニウムラミネートフィルムで包み、内部に電解液を注液した後、０．１気圧まで減圧しつつ封止し、二次電池を作製した。【００７２】
［充放電サイクル特性の評価］
得られたリチウム二次電池を６０℃の恒温槽中で２．５Ｖから４．２Ｖの電圧範囲で重充放電を反復して行った。充放電サイクル１００回目と、２５０回目の放電容量を測定した。初回の放電量に対する、１００回サイクル後の放電容量比、２５０回サイクル後の放電容量比を算出し、容量維持率を得た。結果を表１に示す。【００７３】
［実施例２、３］
電解液中のトリエチニルベンゼンの含有量を表１に示すように変更したこと以外は、実施例１と同様にして、リチウム二次電池を作製し、充放電サイクル特性の評価を行った。結果を表１に示す。【００７４】
［実施例４］
末端不飽和化合物として、トリエチニルベンゼンに替えて式（３）で示されるトリプロパルギルアミン（化合物（Ｂ））を１質量％含有する電解液を用いたこと以外は、実施例１と同様にして、リチウム二次電池を作製し、充放電サイクル特性の評価を行った。結果を表１に示す。【００７５】
【化５】
2013122145.tif 000007
【００７６】
［比較例１］
末端不飽和化合物を用いなかったこと以外は、実施例１と同様にしてリチウム二次電池を作製し、充放電サイクル特性の評価を行った。結果を表１に示す。【００７７】
【表１】
2013122145.tif 000008
【００７８】
結果から、実施例のリチウム二次電池の６０℃における充放電容量維持率は、比較例のリチウム二次電池と比較して高く、末端不飽和化合物を含有する電解液を用いた本発明のリチウム二次電池は充放電サイクル特性に優れたものであることが分かる。【００７９】
本願は、２０１２年２月１７日出願の特願２０１２−３３１２９に記載した総ての事項を、その内容として含むものである。
【産業上の利用可能性】
【００８０】
本発明のリチウム二次電池は、電源を必要とするあらゆる産業分野、並びに電気的エネルギーの輸送、貯蔵および供給に関する産業分野にて利用することができる。具体的には、携帯電話、ノートパソコン等のモバイル機器の電源、車両のモーター駆動用電源等に利用することができる。
【図１】
2013122145.tif 000012
【国際調査報告】
2013122145.tif 000013
2013122145.tif 000014
2013122145.tif 000015